Patent ES-2647869-T3 (ES)
Title: Artículo moldeado que tiene excelentes propiedades de barrera contra combustibles
Inventor: KOUNO KENJI
IPC: B29C48/395
Filed: 2011-11-29
Granted: 2017-12-27
Abstract: Un método de producción de un artículo moldeado que comprende una composición de resina, en el que se obtiene una mezcla en bruto mediante la mezcla de 40 a 90 partes en masa de una poliolefina (A), de 3 a 30 partes en masa de la poliamida que contiene un grupo metaxilileno (B) y de 3 a 50 partes en masa de una poliolefina adhesiva (C), y la composición de resina se genera mediante el uso de una extrusora de un solo eje (100) que incluye: un tornillo (150) que tiene un eje de tornillo (152) y una parte de roscado (154) formada en espiral sobre un lado del eje de tornillo (152), transportando la parte de roscado (154) la composición de resina desde el extremo de la base hasta el extremo superior del eje de tornillo (152) mediante el giro del eje de tornillo (152); un cilindro (140) que tiene una cara circunferencial interior (142) con una forma de la cara interior cilíndrica, estando el tornillo (150) insertado de forma giratoria en el cilindro (140); controladores de la temperatura que ajustan la temperatura de la composición de resina transportada desde el extremo de la base hasta el extremo superior mediante el giro del tornillo (150); y un accionamiento de tornillo (170) que hace girar el tornillo (150) a una velocidad de cizalla predeterminada, caracterizado por que la extrusora de un solo eje (100) satisface además la siguiente condición (1) y por que la mezcla en bruto se funde y se mezcla en las siguientes condiciones (2) y (3): (1) el eje de tornillo (152) incluye: una parte de alimentación (150a) que es una parte en la que la profundidad del canal del tornillo entre el extremo de la punta de la parte de roscado y la superficie del eje de tornillo (152) desde el extremo de la base hasta el extremo superior del eje de tornillo (152) es constante; una parte de compresión (150b) a continuación de la parte de alimentación (150a), siendo la parte de compresión (150b) una parte en la que la profundidad del canal del tornillo es gradualmente más corta; y una parte de medición (150c) a continuación de la parte de compresión (150b), siendo la parte de medición (150c) una parte en la que la profundidad del canal del tornillo es más corta y constante que la de la parte de alimentación (150a); y la proporción de la longitud de la parte de alimentación (150a) con respecto a la longitud eficaz del tornillo del eje de tornillo (152) está en el intervalo de 0,43-0,55, la proporción de la longitud de la parte de compresión (150b) con respecto a la longitud eficaz del tornillo está en el intervalo de 0,20-0,30, la proporción de la longitud de la parte de medición (150c) con respecto a la longitud eficaz del tornillo está en el intervalo de 0,20-0,40, y la suma de las proporciones es de 1,0; (2) el límite superior de la temperatura del cilindro de la parte de alimentación (150a) está en el intervalo de 4 ºC a una temperatura que es 20 ºC superior al punto de fusión de la poliamida que contiene un grupo metaxilileno (B), y las temperaturas del cilindro de la parte de compresión (150b) y de la parte de medición (150c) están en el intervalo de (i) una temperatura que es 30 ºC inferior a la del punto de fusión de la poliamida que contiene un grupo metaxilileno (B) a (ii) una temperatura que es 20 ºC superior al punto de fusión de la poliamida que contiene un grupo metaxilileno (B); y (3) la velocidad de cizalla predeterminada es de 14/segundo o superior.